(57)【要約】【課題】離型性に優れたゴム組成物、並びに、該ゴム組成物を用いて作製した空気入りタイヤ及び加硫ブラダーを提供する。【解決手段】ジエン系ゴムを含むゴム成分と、見かけ比重が０．４ｇ／ｍｌ未満、質量基準の粒度分布曲線における積算値５０％の粒子径が１０μｍ未満の酸化マグネシウムとを含有し、上記ゴム成分１００質量％中、上記ジエン系ゴムの含有量が７０質量％以上であるゴム組成物に関する。【選択図】なし【特許請求の範囲】
【請求項１】
ジエン系ゴムを含むゴム成分と、見かけ比重が０．４ｇ／ｍｌ未満、質量基準の粒度分布曲線における積算値５０％の粒子径が１０μｍ未満の酸化マグネシウムとを含有し、
前記ゴム成分１００質量％中、前記ジエン系ゴムの含有量が７０質量％以上であるゴム組成物。
【請求項２】
前記ゴム成分１００質量部に対する前記酸化マグネシウムの含有量が１質量部以下である請求項１記載のゴム組成物。
【請求項３】
水酸化アルミニウムを含むフィラーを含有し、
前記ゴム成分１００質量部に対する前記水酸化アルミニウムの含有量が８質量部以下である請求項１又は２記載のゴム組成物。
【請求項４】
前記ゴム成分１００質量部に対する前記フィラーの含有量が１００質量部以上である請求項３記載のゴム組成物。
【請求項５】
パラフィンワックスを含有し、
前記ゴム成分１００質量部に対する前記パラフィンワックスの含有量が２．４質量部以下である請求項１〜４のいずれかに記載のゴム組成物。
【請求項６】
タイヤ外層用ゴム組成物である請求項１〜５のいずれかに記載のゴム組成物。
【請求項７】
請求項６記載のタイヤ外層用ゴム組成物を用いて作製したタイヤ外層部材を有する空気入りタイヤ。
【請求項８】
ブチル系ゴムを含むゴム成分と、見かけ比重が０．３ｇ／ｍｌ未満、質量基準の粒度分布曲線における積算値５０％の粒子径が３μｍ未満の酸化マグネシウムとを含有し、
前記ゴム成分１００質量％中、前記ブチル系ゴムの含有量が７０質量％以上であるゴム組成物。
【請求項９】
芳香族炭化水素と脂肪族炭化水素との共重合体を含有する請求項８記載のゴム組成物。
【請求項１０】
加硫ブラダー用ゴム組成物又はインナーライナー用ゴム組成物である請求項８又は９記載のゴム組成物。
【請求項１１】
請求項１０記載の加硫ブラダー用ゴム組成物を用いて作製した加硫ブラダー。
【請求項１２】
請求項１０記載のインナーライナー用ゴム組成物を用いて作製したインナーライナーを有する空気入りタイヤ。
【発明の詳細な説明】
【技術分野】
【０００１】
本発明は、ゴム組成物、空気入りタイヤ及び加硫ブラダーに関する。
【背景技術】
【０００２】
タイヤ等のゴム製品は、通常、材料を混練機で混練してから、押出機で各部材毎に成形した後、加硫金型で加硫する工程を経て製造されるが、混練機、押出機や加硫金型への過密着が発生すると、製品不良や金型汚染が発生頻度が高くなる。
【０００３】
これまで、過密着の発生を抑制するために種々の離型剤の検討が進められており、例えば、特許文献１では、ω−９脂肪酸アミドとステアリン酸カルシウムとの溶融混合物が開示されている。
【先行技術文献】
【特許文献】
【０００４】
【特許文献１】特開２０１７−２０６５８３号公報
【発明の概要】
【発明が解決しようとする課題】
【０００５】
しかしながら、本発明者らが検討したところ、ステアリン酸カルシウムは、単体では高温でも粒状で球状や板状といった形状を維持するが、オイルや樹脂を含むゴム組成物中で混練すると融点降下し、粘性体となり、物理的離型性を十分に向上できない場合があった。
【０００６】
本発明は、前記課題を解決し、離型性に優れたゴム組成物、並びに、該ゴム組成物を用いて作製した空気入りタイヤ及び加硫ブラダーを提供することを目的とする。
【課題を解決するための手段】
【０００７】
第一の本発明は、ジエン系ゴムを含むゴム成分と、見かけ比重が０．４ｇ／ｍｌ未満、質量基準の粒度分布曲線における積算値５０％の粒子径が１０μｍ未満の酸化マグネシウムとを含有し、上記ゴム成分１００質量％中、上記ジエン系ゴムの含有量が７０質量％以上であるゴム組成物に関する。
【０００８】
上記ゴム組成物は、上記ゴム成分１００質量部に対する上記酸化マグネシウムの含有量が１質量部以下であることが好ましい。
【０００９】
上記ゴム組成物は、水酸化アルミニウムを含むフィラーを含有し、上記ゴム成分１００質量部に対する上記水酸化アルミニウムの含有量が８質量部以下であることが好ましい。
【００１０】
上記ゴム組成物は、上記ゴム成分１００質量部に対する上記フィラーの含有量が１００質量部以上である場合、より効果的である。
【００１１】
上記ゴム組成物は、パラフィンワックスを含有し、上記ゴム成分１００質量部に対する上記パラフィンワックスの含有量が２．４質量部以下であることが好ましい。
【００１２】
上記ゴム組成物は、タイヤ外層用ゴム組成物であることが好ましい。
【００１３】
第一の本発明はまた、上記タイヤ外層用ゴム組成物を用いて作製したタイヤ外層部材を有する空気入りタイヤに関する。
【００１４】
第二の本発明は、ブチル系ゴムを含むゴム成分と、見かけ比重が０．３ｇ／ｍｌ未満、質量基準の粒度分布曲線における積算値５０％の粒子径が３μｍ未満の酸化マグネシウムとを含有し、上記ゴム成分１００質量％中、上記ブチル系ゴムの含有量が７０質量％以上であるゴム組成物に関する。
【００１５】
上記ゴム組成物は、芳香族炭化水素と脂肪族炭化水素との共重合体を含有することが好ましい。
【００１６】
上記ゴム組成物は、加硫ブラダー用ゴム組成物又はインナーライナー用ゴム組成物であることが好ましい。
【００１７】
第二の本発明はまた、上記加硫ブラダー用ゴム組成物を用いて作製した加硫ブラダーに関する。
【００１８】
第二の本発明はまた、上記インナーライナー用ゴム組成物を用いて作製したインナーライナーを有する空気入りタイヤに関する。
【発明の効果】
【００１９】
第一の本発明によれば、所定量のジエン系ゴムと、見かけ比重が０．４ｇ／ｍｌ未満、質量基準の粒度分布曲線における積算値５０％の粒子径が１０μｍ未満の酸化マグネシウムとを含有するゴム組成物であるので、良好な離型性が得られる。
【００２０】
第二の本発明によれば、所定量のブチル系ゴムと、見かけ比重が０．３ｇ／ｍｌ未満、質量基準の粒度分布曲線における積算値５０％の粒子径が３μｍ未満の酸化マグネシウムとを含有するゴム組成物であるので、良好な離型性が得られる。
【発明を実施するための形態】
【００２１】
第一の本発明は、所定量のジエン系ゴムと、見かけ比重が０．４ｇ／ｍｌ未満、質量基準の粒度分布曲線における積算値５０％の粒子径が１０μｍ未満の酸化マグネシウムとを含有するゴム組成物であり、第二の本発明は、所定量のブチル系ゴムと、見かけ比重が０．３ｇ／ｍｌ未満、質量基準の粒度分布曲線における積算値５０％の粒子径が３μｍ未満の酸化マグネシウムとを含有するゴム組成物である。
【００２２】
酸化マグネシウムは、下剤、整腸剤等の医薬品としても使用されているが、ゴムの分野においては、加硫遅延剤として、スコーチ抑制のために使用されている。この効果は、酸化マグネシウムの吸水性によってゴム組成物中の水分率が一定に保たれることで、加硫促進剤の分解速度も一定に保たれることで発揮されると考えられる。
【００２３】
加硫遅延剤を配合すると、初期加硫速度（ｔ１０）が遅くなることで、混練物の易流動状態の時間が長くなったり、混練物の内部からの液状成分の流出が増加する。これにより、金属のミクロ凹凸への濡れ性や接触面積が増加するため、通常、設備への過密着が発生しやすくなり、離型性が悪化すると予想される。
【００２４】
しかしながら、第一及び第二の本発明のゴム組成物では、見かけ比重及び質量基準の粒度分布曲線における積算値５０％の粒子径（ｄ５０）が特定の範囲内である酸化マグネシウムを使用することで、設備金属面とゴム表面とに物理的隔離を生じせしめ、従来の離型剤よりも優れた離型性が得られる。これは、上記酸化マグネシウムは、耐水性、耐有機溶剤性があるため、オイルや樹脂を含むゴム組成物中で混練しても、溶融せず、形状が保持されるためであると推測される。
【００２５】
＜第一の本発明＞
以下、第一の本発明に係るゴム組成物及び空気入りタイヤについて説明する。
【００２６】
上記ゴム組成物は、ジエン系ゴムを含む。ゴム成分１００質量％中のジエン系ゴムの含有量は、７０質量％以上であればよいが、好ましくは９０質量％以上、より好ましくは９５質量％以上であり、１００質量％であってもよい。
【００２７】
ジエン系ゴムとしては、スチレンブタジエンゴム（ＳＢＲ）、ブタジエンゴム（ＢＲ）、イソプレン系ゴム（天然ゴム（ＮＲ）、イソプレンゴム（ＩＲ）等）、アクリロニトリルブタジエンゴム（ＮＢＲ）、クロロプレンゴム（ＣＲ）、ブチルゴム（ＩＩＲ）、スチレン−イソプレン−ブタジエン共重合ゴム（ＳＩＢＲ）等が挙げられる。これらは、１種を単独で用いてもよいし、２種以上を併用してもよい。なかでも、ＳＢＲ、ＢＲ、ＮＲ、ＩＲが好ましく、ＳＢＲ、ＢＲがより好ましい。
【００２８】
ＳＢＲとしては特に限定されず、例えば、乳化重合スチレンブタジエンゴム（Ｅ−ＳＢＲ）、溶液重合スチレンブタジエンゴム（Ｓ−ＳＢＲ）等を使用できる。市販品としては、住友化学（株）、ＪＳＲ（株）、旭化成（株）、日本ゼオン（株）等の製品を使用できる。これらは、１種を単独で用いてもよいし、２種以上を併用してもよい。
【００２９】
ＳＢＲは、非変性ＳＢＲ、変性ＳＢＲのいずれであってもよい。
変性ＳＢＲとしては、シリカ等の充填剤と相互作用する官能基を有するＳＢＲであればよく、例えば、ＳＢＲの少なくとも一方の末端を、上記官能基を有する化合物（変性剤）で変性された末端変性ＳＢＲ（末端に上記官能基を有する末端変性ＳＢＲ）や、主鎖に上記官能基を有する主鎖変性ＳＢＲや、主鎖及び末端に上記官能基を有する主鎖末端変性ＳＢＲ（例えば、主鎖に上記官能基を有し、少なくとも一方の末端を上記変性剤で変性された主鎖末端変性ＳＢＲ）や、分子中に２個以上のエポキシ基を有する多官能化合物により変性（カップリング）され、水酸基やエポキシ基が導入された末端変性ＳＢＲ等が挙げられる。
【００３０】
上記官能基としては、例えば、アミノ基、アミド基、シリル基、アルコキシシリル基、イソシアネート基、イミノ基、イミダゾール基、ウレア基、エーテル基、カルボニル基、オキシカルボニル基、メルカプト基、スルフィド基、ジスルフィド基、スルホニル基、スルフィニル基、チオカルボニル基、アンモニウム基、イミド基、ヒドラゾ基、アゾ基、ジアゾ基、カルボキシル基、ニトリル基、ピリジル基、アルコキシ基、水酸基、オキシ基、エポキシ基等が挙げられる。なお、これらの官能基は、置換基を有していてもよい。なかでも、アミノ基（好ましくはアミノ基が有する水素原子が炭素数１〜６のアルキル基に置換されたアミノ基）、アルコキシ基（好ましくは炭素数１〜６のアルコキシ基）、アルコキシシリル基（好ましくは炭素数１〜６のアルコキシシリル基）が好ましい。
【００３１】
変性ＳＢＲとして、特に下記式で表される化合物（変性剤）により変性されたＳＢＲが好適である。
【化１】
2020015815.tif 000002
（式中、Ｒ１、Ｒ２及びＲ３は、同一又は異なって、アルキル基、アルコキシ基、シリルオキシ基、アセタール基、カルボキシル基（−ＣＯＯＨ）、メルカプト基（−ＳＨ）又はこれらの誘導体を表す。Ｒ４及びＲ５は、同一又は異なって、水素原子又はアルキル基を表す。Ｒ４及びＲ５は結合して窒素原子と共に環構造を形成してもよい。ｎは整数を表す。）
【００３２】
上記式で表される化合物（変性剤）により変性された変性ＳＢＲとしては、なかでも、溶液重合のスチレンブタジエンゴム（Ｓ−ＳＢＲ）の重合末端（活性末端）を上記式で表される化合物により変性されたＳＢＲ（特開２０１０−１１１７５３号公報に記載の変性ＳＢＲ等）が好適に用いられる。
【００３３】
Ｒ１、Ｒ２及びＲ３としてはアルコキシ基が好適である（好ましくは炭素数１〜８、より好ましくは炭素数１〜４のアルコキシ基）。Ｒ４及びＲ５としてはアルキル基（好ましくは炭素数１〜３のアルキル基）が好適である。ｎは、好ましくは１〜５、より好ましくは２〜４、更に好ましくは３である。また、Ｒ４及びＲ５が結合して窒素原子と共に環構造を形成する場合、４〜８員環であることが好ましい。なお、アルコキシ基には、シクロアルコキシ基（シクロヘキシルオキシ基等）、アリールオキシ基（フェノキシ基、ベンジルオキシ基等）も含まれる。
【００３４】
上記変性剤の具体例としては、２−ジメチルアミノエチルトリメトキシシラン、３−ジメチルアミノプロピルトリメトキシシラン、２−ジメチルアミノエチルトリエトキシシラン、３−ジメチルアミノプロピルトリエトキシシラン、２−ジエチルアミノエチルトリメトキシシラン、３−ジエチルアミノプロピルトリメトキシシラン、２−ジエチルアミノエチルトリエトキシシラン、３−ジエチルアミノプロピルトリエトキシシラン等が挙げられる。なかでも、３−ジメチルアミノプロピルトリメトキシシラン、３−ジメチルアミノプロピルトリエトキシシラン、３−ジエチルアミノプロピルトリメトキシシランが好ましい。これらは、単独で用いてもよく、２種以上を併用してもよい。
【００３５】
変性ＳＢＲとしては、以下の化合物（変性剤）により変性された変性ＳＢＲも好適に使用できる。変性剤としては、例えば、エチレングリコールジグリシジルエーテル、グリセリントリグリシジルエーテル、トリメチロールエタントリグリシジルエーテル、トリメチロールプロパントリグリシジルエーテル等の多価アルコールのポリグリシジルエーテル；ジグリシジル化ビスフェノールＡ等の２個以上のフェノール基を有する芳香族化合物のポリグリシジルエーテル；１，４−ジグリシジルベンゼン、１，３，５−トリグリシジルベンゼン、ポリエポキシ化液状ポリブタジエン等のポリエポキシ化合物；４，４’−ジグリシジル−ジフェニルメチルアミン、４，４’−ジグリシジル−ジベンジルメチルアミン等のエポキシ基含有３級アミン；ジグリシジルアニリン、Ｎ，Ｎ’−ジグリシジル−４−グリシジルオキシアニリン、ジグリシジルオルソトルイジン、テトラグリシジルメタキシレンジアミン、テトラグリシジルアミノジフェニルメタン、テトラグリシジル−ｐ−フェニレンジアミン、ジグリシジルアミノメチルシクロヘキサン、テトラグリシジル−１，３−ビスアミノメチルシクロヘキサン等のジグリシジルアミノ化合物；
【００３６】
ビス−（１−メチルプロピル）カルバミン酸クロリド、４−モルホリンカルボニルクロリド、１−ピロリジンカルボニルクロリド、Ｎ，Ｎ−ジメチルカルバミド酸クロリド、Ｎ，Ｎ−ジエチルカルバミド酸クロリド等のアミノ基含有酸クロリド；１，３−ビス−（グリシジルオキシプロピル）−テトラメチルジシロキサン、（３−グリシジルオキシプロピル）−ペンタメチルジシロキサン等のエポキシ基含有シラン化合物；
【００３７】
（トリメチルシリル）［３−（トリメトキシシリル）プロピル］スルフィド、（トリメチルシリル）［３−（トリエトキシシリル）プロピル］スルフィド、（トリメチルシリル）［３−（トリプロポキシシリル）プロピル］スルフィド、（トリメチルシリル）［３−（トリブトキシシリル）プロピル］スルフィド、（トリメチルシリル）［３−（メチルジメトキシシリル）プロピル］スルフィド、（トリメチルシリル）［３−（メチルジエトキシシリル）プロピル］スルフィド、（トリメチルシリル）［３−（メチルジプロポキシシリル）プロピル］スルフィド、（トリメチルシリル）［３−（メチルジブトキシシリル）プロピル］スルフィド等のスルフィド基含有シラン化合物；
【００３８】
エチレンイミン、プロピレンイミン等のＮ−置換アジリジン化合物；メチルトリエトキシシラン、Ｎ，Ｎ−ビス（トリメチルシリル）−３−アミノプロピルトリメトキシシラン、Ｎ，Ｎ−ビス（トリメチルシリル）−３−アミノプロピルトリエトキシシラン、Ｎ，Ｎ−ビス（トリメチルシリル）アミノエチルトリメトキシシラン、Ｎ，Ｎ−ビス（トリメチルシリル）アミノエチルトリエトキシシラン等のアルコキシシラン；４−Ｎ，Ｎ−ジメチルアミノベンゾフェノン、４−Ｎ，Ｎ−ジ−ｔ−ブチルアミノベンゾフェノン、４−Ｎ，Ｎ−ジフェニルアミノベンゾフェノン、４，４’−ビス（ジメチルアミノ）ベンゾフェノン、４，４’−ビス（ジエチルアミノ）ベンゾフェノン、４，４’−ビス（ジフェニルアミノ）ベンゾフェノン、Ｎ，Ｎ，Ｎ’，Ｎ’−ビス−（テトラエチルアミノ）ベンゾフェノン等のアミノ基及び／又は置換アミノ基を有する（チオ）ベンゾフェノン化合物；４−Ｎ，Ｎ−ジメチルアミノベンズアルデヒド、４−Ｎ，Ｎ−ジフェニルアミノベンズアルデヒド、４−Ｎ，Ｎ−ジビニルアミノベンズアルデヒド等のアミノ基及び／又は置換アミノ基を有するベンズアルデヒド化合物；Ｎ−メチル−２−ピロリドン、Ｎ−ビニル−２−ピロリドン、Ｎ−フェニル−２−ピロリドン、Ｎ−ｔ−ブチル−２−ピロリドン、Ｎ−メチル−５−メチル−２−ピロリドン等のＮ−置換ピロリドンＮ−メチル−２−ピペリドン、Ｎ−ビニル−２−ピペリドン、Ｎ−フェニル−２−ピペリドン等のＮ−置換ピペリドン；Ｎ−メチル−ε−カプロラクタム、Ｎ−フェニル−ε−カプロラクタム、Ｎ−メチル−ω−ラウリロラクタム、Ｎ−ビニル−ω−ラウリロラクタム、Ｎ−メチル−β−プロピオラクタム、Ｎ−フェニル−β−プロピオラクタム等のＮ−置換ラクタム類；の他、
【００３９】
Ｎ，Ｎ−ビス−（２，３−エポキシプロポキシ）−アニリン、４，４−メチレン−ビス−（Ｎ，Ｎ−グリシジルアニリン）、トリス−（２，３−エポキシプロピル）−１，３，５−トリアジン−２，４，６−トリオン類、Ｎ，Ｎ−ジエチルアセトアミド、Ｎ−メチルマレイミド、Ｎ，Ｎ−ジエチル尿素、１，３−ジメチルエチレン尿素、１，３−ジビニルエチレン尿素、１，３−ジエチル−２−イミダゾリジノン、１−メチル−３−エチル−２−イミダゾリジノン、４−Ｎ，Ｎ−ジメチルアミノアセトフェン、４−Ｎ，Ｎ−ジエチルアミノアセトフェノン、１，３−ビス（ジフェニルアミノ）−２−プロパノン、１，７−ビス（メチルエチルアミノ）−４−ヘプタノン等を挙げることができる。
なお、上記化合物（変性剤）による変性は公知の方法で実施可能である。
【００４０】
ＳＢＲのスチレン量は、好ましくは５質量％以上、より好ましくは１５質量％以上であり、また、好ましくは６０質量％以下、より好ましくは５０質量％以下である。上記範囲内であると、効果がより良好に得られる傾向がある。
なお、ＳＢＲのスチレン量は、１Ｈ−ＮＭＲ測定によって測定できる。
【００４１】
ＳＢＲのビニル量は、好ましくは５質量％以上、より好ましくは１５質量％以上であり、また、好ましくは６０質量％以下、より好ましくは４５質量％以下である。上記範囲内であると、効果がより良好に得られる傾向がある。
なお、ＳＢＲのビニル量（１，２−結合ブタジエン単位量）は、赤外吸収スペクトル分析法によって測定できる。
【００４２】
ＳＢＲのガラス転移温度（Ｔｇ）は、好ましくは−１００℃以上、より好ましくは−８０℃以上であり、また、好ましくは−２０℃以下、より好ましくは−４０℃以下である。上記範囲内であると、効果がより良好に得られる傾向がある。
なお、Ｔｇは、ＪＩＳ−Ｋ７１２１に従い、ティー・エイ・インスツルメント・ジャパン社製の示差走査熱量計（Ｑ２００）を用いて、昇温速度１０℃／分の条件で測定した値である。
【００４３】
ＳＢＲの重量平均分子量（Ｍｗ）は、好ましくは４０万以上、より好ましくは６０万以上、更に好ましくは７５万以上であり、また、好ましくは１５０万以下、より好ましくは１２０万以下である。上記範囲内であると、効果がより良好に得られる傾向がある。
なお、Ｍｗは、ゲルパーミエーションクロマトグラフィー（ＧＰＣ）（東ソー（株）製ＧＰＣ−８０００シリーズ、検出器：示差屈折計、カラム：東ソー（株）製のＴＳＫＧＥＬ  ＳＵＰＥＲＭＵＬＴＩＰＯＲＥ  ＨＺ−Ｍ）による測定値を基に標準ポリスチレン換算により求めることができる。
【００４４】
ＳＢＲを含有する場合、ゴム成分１００質量％中のＳＢＲの含有量は、好ましくは４０質量％以上、より好ましくは６０質量％以上、更に好ましくは８０質量％以上である。上限は特に限定されず、高性能タイヤ（競技用タイヤ）に使用される場合、１００質量％であってもよい。上記範囲内であると、効果がより良好に得られる傾向がある。
【００４５】
ＢＲとしては特に限定されず、例えば、高シス含量のＢＲ（ハイシスＢＲ）、１，２−シンジオタクチックポリブタジエン結晶を含有するＢＲ（ＳＰＢ含有ＢＲ）、希土類元素系触媒を用いて合成されたブタジエンゴム（希土類系ＢＲ）、スズ化合物により変性されたスズ変性ブタジエンゴム（スズ変性ＢＲ）等、タイヤ工業において一般的なものが挙げられる。スズ変性ＢＲは、通常、低シス含量のＢＲ（ローシスＢＲ）である。また、ＢＲは、非変性ＢＲ、変性ＢＲのいずれでもよく、変性ＢＲとしては、前述の官能基が導入された変性ＢＲが挙げられる。変性ＢＲは、ローシスＢＲ、ハイシスＢＲのいずれであってもよい。市販品としては、宇部興産（株）、ＪＳＲ（株）、旭化成（株）、日本ゼオン（株）等の製品を使用できる。これらは、単独で用いてもよく、２種以上を併用してもよい。耐摩耗性の観点からは、希土類系ＢＲが好ましい。
【００４６】
希土類系ＢＲとしては、従来公知のものを使用でき、例えば、希土類元素系触媒（ランタン系列希土類元素化合物、有機アルミニウム化合物、アルミノキサン、ハロゲン含有化合物、必要に応じてルイス塩基を含む触媒）などを用いて合成したものが挙げられる。なかでも、ランタン系列希土類元素化合物としてネオジム（Ｎｄ）含有化合物を用いたネオジム系触媒を用いて合成されたブタジエンゴム（Ｎｄ系ＢＲ）が好ましい。
【００４７】
ＢＲのシス含量は、好ましくは９０質量％以上、より好ましくは９５質量％以上、更に好ましくは９７質量％以上であり、上限は特に限定されない。上記範囲内であると、効果がより良好に得られる傾向がある。
なお、ＢＲのシス含量は、赤外吸収スペクトル分析法によって測定できる。
【００４８】
ＢＲのビニル量は、好ましくは１０質量％以下、より好ましくは５質量％以下、更に好ましくは１質量％以下であり、下限は特に限定されない。上記範囲内であると、効果がより良好に得られる傾向がある。
なお、ＢＲのビニル量（１，２−結合ブタジエン単位量）は、赤外吸収スペクトル分析法によって測定できる。
【００４９】
ＢＲのガラス転移温度（Ｔｇ）は、好ましくは−１６０℃以上、より好ましくは−１３０℃以上であり、また、好ましくは−６０℃以下、より好ましくは−９０℃以下である。上記範囲内であると、効果がより良好に得られる傾向がある。
【００５０】
ＢＲを含有する場合、ゴム成分１００質量％中のＢＲの含有量は、好ましくは５質量％以上、より好ましくは１０質量％以上であり、また、好ましくは６０質量％以下、より好ましくは４０質量％以下、更に好ましくは２０質量％以下である。上記範囲内であると、効果がより良好に得られる傾向がある。
【００５１】
上記ゴム組成物は、見かけ比重が０．４ｇ／ｍｌ未満、質量基準の粒度分布曲線における積算値５０％の粒子径（ｄ５０）が１０μｍ未満の酸化マグネシウムを含有する。
上記酸化マグネシウムの市販品としては、共和化学工業（株）、富士フイルム和光純薬（株）、キシダ化学（株）等の製品を使用できる。これらは、１種を単独で用いてもよいし、２種以上を併用してもよい。
【００５２】
上記酸化マグネシウムの見かけ比重は、０．４ｇ／ｍｌ未満であればよいが、好ましくは、０．３ｇ／ｍｌ以下、より好ましくは０．２５ｇ／ｍｌ以下であり、また、好ましくは０．０５ｇ／ｍｌ以上、より好ましくは０．１５ｇ／ｍｌ以上である。上記範囲内であると、効果がより良好に得られる傾向がある。
なお、上記酸化マグネシウムの見かけ比重は、５０ｍｌメスシリンダーに見かけ容積で３０ｍｌ量り取り、その質量から算出して求めた値である。
【００５３】
上記酸化マグネシウムのｄ５０は、１０μｍ未満であればよいが、好ましくは４．５μｍ以下、より好ましくは１．５μｍ以下、更に好ましくは０．７５μｍ未満であり、また、好ましくは０．０５μｍ以上、より好ましくは０．４５μｍ以上である。上記範囲内であると、効果がより良好に得られる傾向がある。
なお、上記酸化マグネシウムのｄ５０は、レーザー回折散乱法によって得られた質量基準の粒度分布曲線における積算値５０％の粒子径である。
【００５４】
上記酸化マグネシウムの窒素吸着比表面積（Ｎ２ＳＡ）は、好ましくは１００ｍ２／ｇ以上、より好ましくは１１５ｍ２／ｇ以上であり、また、好ましくは２５０ｍ２／ｇ以下、より好ましくは２２５ｍ２／ｇ以下、更に好ましくは２００ｍ２／ｇ以下である。上記範囲内であると、効果がより良好に得られる傾向がある。
なお、上記酸化マグネシウムのＮ２ＳＡは、ＪＩＳ  Ｚ８８３０：２０１３に準拠してＢＥＴ法で測定される値である。
【００５５】
上記酸化マグネシウムの含有量は、ゴム成分１００質量部に対して、好ましくは０．０１質量部以上、より好ましくは０．１質量部以上、更に好ましくは０．２質量部以上、特に好ましくは０．３質量部以上であり、また、好ましくは４質量部以下、より好ましくは２質量部以下、更に好ましくは１質量部以下である。上記範囲内であると、効果がより良好に得られる傾向がある。
【００５６】
上記ゴム組成物は、フィラーを含有することが好ましい。これにより、効果がより良好に得られる傾向がある。
【００５７】
フィラーとしては、水酸化アルミニウム、硫酸マグネシウム、カーボンブラック、シリカ、タルク、アルミナ、クレー、マイカ等が挙げられる。これらは、１種を単独で用いてもよいし、２種以上を併用してもよい。なかでも、水酸化アルミニウム、硫酸マグネシウム、カーボンブラック、シリカが好ましく、水酸化アルミニウム、カーボンブラック、シリカがより好ましい。
なお、本明細書において、酸化マグネシウムは、フィラーには含まれない。
【００５８】
フィラーの含有量（例えば、フィラーとして水酸化アルミニウム、カーボンブラック、シリカの３種を使用する場合、これらの合計量）は、ゴム成分１００質量部に対して、好ましくは８０質量部以上、より好ましくは８５質量部以上、更に好ましくは９０質量部以上、特に好ましくは１００質量部以上であり、また、好ましくは１５０質量部以下、更に好ましくは１４０質量部以下である。上記範囲内であると、効果がより良好に得られる傾向がある。
【００５９】
上記ゴム組成物が水酸化アルミニウムを含有することで、ウェットグリップ性能を向上できる。また、水酸化アルミニウムを用いた場合、その扁平性や配向性の影響により、生ゴム生地（未加硫ゴム組成物）の平滑性が高くなり、金属表面への濡れ性が向上するため、離型性が低下する傾向があるが、上記酸化マグネシウムと併用することで、良好な離型性を確保することができる。
なお、本明細書において、水酸化アルミニウムとは、Ａｌ（ＯＨ）３又はＡｌ２Ｏ３・３Ｈ２Ｏを意味する。市販品としては、住友化学（株）、昭和電工（株）、Ｎａｂａｌｔｅｃ社等の製品を使用できる。これらは、１種を単独で用いてもよいし、２種以上を併用してもよい。
【００６０】
水酸化アルミニウムの窒素吸着比表面積（Ｎ２ＳＡ）は、好ましくは５ｍ２／ｇ以上、より好ましくは７ｍ２／ｇ以上であり、また、好ましくは５０ｍ２／ｇ以下、より好ましくは３０ｍ２／ｇ以下である。上記範囲内であると、効果がより良好に得られる傾向がある。
なお、水酸化アルミニウムのＮ２ＳＡは、ＪＩＳ  Ｚ８８３０：２０１３に準拠してＢＥＴ法で測定される値である。
【００６１】
水酸化アルミニウムを含有する場合、ゴム成分１００質量部に対する水酸化アルミニウムの含有量は、好ましくは３質量部以上、より好ましくは５質量部以上であり、また、好ましくは２０質量部以下、より好ましくは１２質量部以下、更に好ましくは８質量部以下である。上記範囲内であると、離型性とともに、ウェットグリップ性能及び耐摩耗性がバランスよく得られる。
【００６２】
上記ゴム組成物がカーボンブラックを含有することで、効果がより良好に得られる傾向がある。
カーボンブラックとしては、特に限定されず、Ｎ１３４、Ｎ１１０、Ｎ２２０、Ｎ２３４、Ｎ２１９、Ｎ３３９、Ｎ３３０、Ｎ３２６、Ｎ３５１、Ｎ５５０、Ｎ７６２等が挙げられる。市販品としては、旭カーボン（株）、キャボットジャパン（株）、東海カーボン（株）、三菱化学（株）、ライオン（株）、新日化カーボン（株）、コロンビアカーボン社等の製品を使用できる。これらは、単独で用いてもよく、２種以上を併用してもよい。
【００６３】
カーボンブラックの窒素吸着比表面積（Ｎ２ＳＡ）は、好ましくは８０ｍ２／ｇ以上、より好ましくは１１０ｍ２／ｇ以上であり、また、好ましくは２００ｍ２／ｇ以下、より好ましくは１５０ｍ２／ｇ以下である。上記範囲内であると、効果がより良好に得られる傾向がある。
なお、カーボンブラックのＮ２ＳＡは、ＪＩＳ  Ｋ６２１７−２：２００１に準拠して測定される値である。
【００６４】
カーボンブラックを含有する場合、カーボンブラックの含有量は、ゴム成分１００質量部に対して、好ましくは３質量部以上、より好ましくは５質量部以上であり、また、好ましくは３０質量部以下、より好ましくは１０質量部以下である。上記範囲内であると、本発明の効果がより好適に得られる。
【００６５】
上記ゴム組成物がシリカを含有することで、効果がより良好に得られる傾向がある。
シリカとしては、例えば、乾式法シリカ（無水ケイ酸）、湿式法シリカ（含水ケイ酸）等が挙げられるが、シラノール基が多いという理由から、湿式法シリカが好ましい。市販品としては、エボニックデグッサ社、ローディア社、東ソー・シリカ（株）、ソルベイジャパン（株）、（株）トクヤマ等の製品を使用できる。これらは、１種を単独で用いてもよいし、２種以上を併用してもよい。
【００６６】
シリカの窒素吸着比表面積（Ｎ２ＳＡ）は、好ましくは１１０ｍ２／ｇ以上、より好ましくは１５０ｍ２／ｇ以上、更に好ましくは１７０ｍ２／ｇ以上であり、また、好ましくは３００ｍ２／ｇ以下、より好ましくは２８０ｍ２／ｇ以下である。上記範囲内であると、効果がより良好に得られる傾向がある。
なお、シリカの窒素吸着比表面積は、ＡＳＴＭ  Ｄ３０３７−８１に準じてＢＥＴ法で測定される値である。
【００６７】
シリカを含有する場合、シリカの含有量は、ゴム成分１００質量部に対して、好ましくは５０質量部以上、より好ましくは８０質量部以上、更に好ましくは９０質量部以上であり、また、好ましくは１５０質量部以下、より好ましくは１３０質量部以下である。上記範囲内であると、効果がより良好に得られる傾向がある。
【００６８】
上記ゴム組成物がシリカを含有する場合、さらに、シランカップリング剤を含有することが好ましい。これにより、効果がより良好に得られる傾向がある。
シランカップリング剤としては、特に限定されず、例えば、ビス（３−トリエトキシシリルプロピル）テトラスルフィド、ビス（２−トリエトキシシリルエチル）テトラスルフィド、ビス（４−トリエトキシシリルブチル）テトラスルフィド、ビス（３−トリメトキシシリルプロピル）テトラスルフィド、ビス（２−トリメトキシシリルエチル）テトラスルフィド、ビス（２−トリエトキシシリルエチル）トリスルフィド、ビス（４−トリメトキシシリルブチル）トリスルフィド、ビス（３−トリエトキシシリルプロピル）ジスルフィド、ビス（２−トリエトキシシリルエチル）ジスルフィド、ビス（４−トリエトキシシリルブチル）ジスルフィド、ビス（３−トリメトキシシリルプロピル）ジスルフィド、ビス（２−トリメトキシシリルエチル）ジスルフィド、ビス（４−トリメトキシシリルブチル）ジスルフィド、３−トリメトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、３−トリエトキシシリルプロピルメタクリレートモノスルフィド、などのスルフィド系、３−メルカプトプロピルトリメトキシシラン、２−メルカプトエチルトリエトキシシラン、Ｍｏｍｅｎｔｉｖｅ社製のＮＸＴ、ＮＸＴ−Ｚなどのメルカプト系、ビニルトリエトキシシラン、ビニルトリメトキシシランなどのビニル系、３−アミノプロピルトリエトキシシラン、３−アミノプロピルトリメトキシシランなどのアミノ系、γ−グリシドキシプロピルトリエトキシシラン、γ−グリシドキシプロピルトリメトキシシラン、などのグリシドキシ系、３−ニトロプロピルトリメトキシシラン、３−ニトロプロピルトリエトキシシランなどのニトロ系、３−クロロプロピルトリメトキシシラン、３−クロロプロピルトリエトキシシランなどのクロロ系などがあげられる。市販品としては、デグッサ社、Ｍｏｍｅｎｔｉｖｅ社、信越シリコーン（株）、東京化成工業（株）、アヅマックス（株）、東レ・ダウコーニング（株）等の製品を使用できる。これらは、単独で用いてもよく、２種以上を併用してもよい。
【００６９】
シランカップリング剤を含有する場合、シランカップリング剤の含有量は、シリカ１００質量部に対して、好ましくは３質量部以上、より好ましくは６質量部以上であり、また、好ましくは１５質量部以下、より好ましくは１０質量部以下である。上記範囲内であると、効果がより良好に得られる傾向がある。
【００７０】
上記ゴム組成物は、粘着性樹脂を含有することが好ましい。これにより、効果がより良好に得られる傾向がある。
粘着性樹脂としては、タイヤ工業において慣用されるフェノール系樹脂、アルキルフェノール系樹脂、テルペン系樹脂、クマロン系樹脂、インデン系樹脂、クマロンインデン系樹脂、スチレン系樹脂、アクリル系樹脂、ロジン系樹脂、ジシクロペンタジエン系樹脂（ＤＣＰＤ系樹脂）等の芳香族炭化水素系樹脂、Ｃ５系樹脂、Ｃ８系樹脂、Ｃ９系樹脂、Ｃ５／Ｃ９系樹脂等の脂肪族炭化水素系樹脂や、これらの水素添加物等が挙げられる。市販品としては、丸善石油化学（株）、住友ベークライト（株）、ヤスハラケミカル（株）、東ソー（株）、Ｒｕｔｇｅｒｓ  Ｃｈｅｍｉｃａｌｓ社、ＢＡＳＦ社、アリゾナケミカル社、日塗化学（株）、（株）日本触媒、ＪＸエネルギー（株）、日本ゼオン（株）、ハリマ化成（株）、東亞合成（株）、荒川化学工業（株）、田岡化学工業（株）等の製品を使用できる。これらは、単独で用いてもよく、２種以上を併用してもよい。なかでも、スチレン系樹脂、テルペン系樹脂が好ましい。
【００７１】
スチレン系樹脂は、スチレン系単量体（スチレン系化合物）を構成モノマーとして含むポリマーであり、スチレン系単量体を主成分（５０質量％以上）として重合させたポリマー等が挙げられる。具体的には、スチレン系単量体（スチレン、ｏ−メチルスチレン、ｍ−メチルスチレン、ｐ−メチルスチレン、α−メチルスチレン、ｐ−メトキシスチレン、ｐ−ｔｅｒｔ−ブチルスチレン、ｐ−フェニルスチレン、ｏ−クロロスチレン、ｍ−クロロスチレン、ｐ−クロロスチレン等）をそれぞれ単独で重合した単独重合体、２種以上のスチレン系単量体を共重合した共重合体、スチレン系単量体及びこれと共重合し得る他の単量体との共重合体や、これらの水素添加物等を使用できる。これらは、１種を単独で用いてもよいし、２種以上を併用してもよい。
【００７２】
他の単量体としては、アクリロニトリル、メタクリロニトリル等のアクリロニトリル類、アクリル類、メタクリル酸等の不飽和カルボン酸類、アクリル酸メチル、メタクリル酸メチル等の不飽和カルボン酸エステル類、テルペン、クロロプレン、ブタジエンイソプレン等の共役ジエン類、１−ブテン、１−ペンテンのようなオレフィン類；無水マレイン酸等のα，β−不飽和カルボン酸又はその酸無水物；等が例示できる。これらは、１種を単独で用いてもよいし、２種以上を併用してもよい。
【００７３】
効果がより良好に得られる傾向があるという理由から、スチレン系樹脂は、α−メチルスチレン系樹脂（α−メチルスチレン単独重合体、α−メチルスチレンとスチレンとの共重合体等）が好ましく、α−メチルスチレンとスチレンとの共重合体がより好ましい。
【００７４】
スチレン系樹脂の軟化点は、好ましくは５０℃以上、より好ましくは８０℃以上であり、また、好ましくは１２０℃以下、より好ましくは１００℃以下である。上記範囲内であると、効果がより良好に得られる傾向がある。
なお、本発明において、軟化点は、ＪＩＳ  Ｋ  ６２２０−１：２００１に規定される軟化点を環球式軟化点測定装置で測定し、球が降下した温度である。
【００７５】
テルペン系樹脂は、テルペン系化合物（テルペン系単量体）を構成モノマーとして含むポリマーであり、テルペン系化合物を主成分（５０質量％以上）として重合させたポリマー等が挙げられる。具体的には、テルペン系化合物を重合して得られるポリテルペン樹脂や、テルペン系化合物と芳香族化合物とを重合して得られる芳香族変性テルペン樹脂や、これらの水素添加物等を使用できる。これらは、１種を単独で用いてもよいし、２種以上を併用してもよい。
【００７６】
テルペン系化合物は、（Ｃ５Ｈ８）ｎの組成で表される炭化水素及びその含酸素誘導体で、モノテルペン（Ｃ１０Ｈ１６）、セスキテルペン（Ｃ１５Ｈ２４）、ジテルペン（Ｃ２０Ｈ３２）などに分類されるテルペンを基本骨格とする化合物であり、例えば、α−ピネン、β−ピネン、ジペンテン、リモネン、ミルセン、アロオシメン、オシメン、α−フェランドレン、α−テルピネン、γ−テルピネン、テルピノレン、１，８−シネオール、１，４−シネオール、α−テルピネオール、β−テルピネオール、γ−テルピネオール等が挙げられる。これらは、１種を単独で用いてもよいし、２種以上を併用してもよい。
【００７７】
芳香族変性テルペン樹脂に使用される芳香族化合物としては、フェノール系化合物、スチレン系化合物等が挙げられる。これらは、１種を単独で用いてもよいし、２種以上を併用してもよい。
【００７８】
効果がより良好に得られる傾向があるという理由から、テルペン系樹脂は、ポリテルペン樹脂、芳香族変性テルペン樹脂（特に、テルペン系化合物とスチレン系化合物との共重合体）が好ましい。
【００７９】
テルペン系樹脂の軟化点は、好ましくは９０℃以上、より好ましくは１２０℃以上であり、また、好ましくは１６０℃以下、より好ましくは１４０℃以下である。上記範囲内であると、効果がより良好に得られる傾向がある。
【００８０】
スチレン系樹脂及び／又はテルペン系樹脂を含有する場合、その含有量は、ゴム成分１００質量部に対して、好ましくは５質量部以上、より好ましくは１０質量部以上であり、また、好ましくは３０質量部以下、より好ましくは２０質量部以下である。上記範囲内であると、効果がより良好に得られる傾向がある。
【００８１】
上記ゴム組成物は、ワックスを含有することが好ましい。
ワックスとしては、特に限定されず、パラフィンワックス、マイクロクリスタリンワックス等の石油系ワックス；植物系ワックス、動物系ワックス等の天然系ワックス；エチレン、プロピレン等の重合物等の合成ワックス等が挙げられる。市販品としては、大内新興化学工業（株）、日本精蝋（株）、精工化学（株）等の製品を使用できる。これらは、１種を単独で用いてもよいし、２種以上を併用してもよい。なかでも、ゴム組成物の耐オゾン性の観点では、パラフィンワックスが好ましい。パラフィンワックスを使用すると、物理的皮膜を形成するため、耐オゾン性が向上する一方で、離型性やウェットグリップ性能が低下する傾向があるが、上記ゴム組成物では、上記酸化マグネシウムや、必要に応じて水酸化アルミニウムを配合することで、パラフィンワックスを使用しても、良好な離型性及びウェットグリップ性能を確保することができる。
また、マイクロクリスタリンワックスは、耐オゾン性の向上効果は少ないものの、離型性の向上効果に優れるという点で、好ましい。
【００８２】
ワックスを含有する場合、ワックスの含有量は、ゴム成分１００質量部に対して、好ましくは０．３質量部以上、より好ましくは０．５質量部以上であり、また、好ましくは２．６質量部以下、より好ましくは２．４質量部以下、更に好ましくは１．２質量部以下である。上記範囲内であると、効果がより良好に得られる傾向がある。
【００８３】
上記ゴム組成物は、オイルを含んでもよい。
オイルとしては、例えば、プロセスオイル、植物油脂、又はその混合物が挙げられる。プロセスオイルとしては、例えば、パラフィン系プロセスオイル、アロマ系プロセスオイル、ナフテン系プロセスオイル等を用いることができる。植物油脂としては、ひまし油、綿実油、あまに油、なたね油、大豆油、パーム油、やし油、落花生油、ロジン、パインオイル、パインタール、トール油、コーン油、こめ油、べに花油、ごま油、オリーブ油、ひまわり油、パーム核油、椿油、ホホバ油、マカデミアナッツ油、桐油等が挙げられる。これらは、単独で用いてもよく、２種以上を併用してもよい。
【００８４】
オイルを含有する場合、オイルの含有量は、ゴム成分１００質量部に対して、好ましくは１０質量部以上、より好ましくは２０質量部以上であり、また、好ましくは６０質量部以下、より好ましくは５０質量部以下である。
【００８５】
上記ゴム組成物は、老化防止剤を含んでもよい。
老化防止剤としては、例えば、フェニル−α−ナフチルアミン等のナフチルアミン系老化防止剤；オクチル化ジフェニルアミン、４，４′−ビス（α，α′−ジメチルベンジル）ジフェニルアミン等のジフェニルアミン系老化防止剤；Ｎ−イソプロピル−Ｎ′−フェニル−ｐ−フェニレンジアミン、Ｎ−（１，３−ジメチルブチル）−Ｎ′−フェニル−ｐ−フェニレンジアミン、Ｎ，Ｎ′−ジ−２−ナフチル−ｐ−フェニレンジアミン等のｐ−フェニレンジアミン系老化防止剤；２，２，４−トリメチル−１，２−ジヒドロキノリンの重合物等のキノリン系老化防止剤；２，６−ジ−ｔ−ブチル−４−メチルフェノール、スチレン化フェノール等のモノフェノール系老化防止剤；テトラキス−［メチレン−３−（３′，５′−ジ−ｔ−ブチル−４′−ヒドロキシフェニル）プロピオネート］メタン等のビス、トリス、ポリフェノール系老化防止剤等が挙げられる。市販品としては、精工化学（株）、住友化学（株）、大内新興化学工業（株）、フレクシス社等の製品を使用できる。これらは、１種を単独で用いてもよいし、２種以上を併用してもよい。なかでも、ｐ−フェニレンジアミン系老化防止剤、キノリン系老化防止剤が好ましい。
【００８６】
老化防止剤を含有する場合、老化防止剤の含有量は、ゴム成分１００質量部に対して、好ましくは１質量部以上、より好ましくは２質量部以上であり、また、好ましくは１０質量部以下、より好ましくは８質量部以下である。上記範囲内であると、効果がより良好に得られる傾向がある。
【００８７】
上記ゴム組成物は、脂肪酸、特にステアリン酸を含有してもよい。
ステアリン酸としては、従来公知のものを使用でき、市販品としては、日油（株）、ＮＯＦ社、花王（株）、富士フイルム和光純薬（株）、千葉脂肪酸（株）等の製品を使用できる。これらは、１種を単独で用いてもよいし、２種以上を併用してもよい。
【００８８】
ステアリン酸を含有する場合、ステアリン酸の含有量は、ゴム成分１００質量部に対して、好ましくは１質量部以上、より好ましくは２質量部以上であり、また、好ましくは１０質量部以下、より好ましくは５質量部以下である。上記範囲内であると、効果がより良好に得られる傾向がある。
【００８９】
上記ゴム組成物は、酸化亜鉛を含有してもよい。
酸化亜鉛としては、従来公知のものを使用でき、市販品としては、三井金属鉱業（株）、東邦亜鉛（株）、ハクスイテック（株）、正同化学工業（株）、堺化学工業（株）等の製品を使用できる。これらは、１種を単独で用いてもよいし、２種以上を併用してもよい。
【００９０】
酸化亜鉛を含有する場合、酸化亜鉛の含有量は、ゴム成分１００質量部に対して、好ましくは１質量部以上、より好ましくは２質量部以上であり、また、好ましくは１０質量部以下、より好ましくは５質量部以下である。上記範囲内であると、効果がより良好に得られる傾向がある。
【００９１】
上記ゴム組成物は硫黄を含有してもよい。
硫黄としては、ゴム工業において一般的に用いられる粉末硫黄、沈降硫黄、コロイド硫黄、不溶性硫黄、高分散性硫黄、可溶性硫黄等が挙げられる。市販品としては、鶴見化学工業（株）、軽井沢硫黄（株）、四国化成工業（株）、フレクシス社、日本乾溜工業（株）、細井化学工業（株）等の製品を使用できる。これらは、単独で用いてもよく、２種以上を併用してもよい。
【００９２】
硫黄を含有する場合、硫黄の含有量は、ゴム成分１００質量部に対して、好ましくは０．６質量部以上、より好ましくは１質量部以上であり、また、好ましくは５質量部以下、より好ましくは３質量部以下である。上記範囲内であると、効果がより良好に得られる傾向がある。
【００９３】
上記ゴム組成物は、加硫促進剤を含有してもよい。
加硫促進剤としては、２−メルカプトベンゾチアゾール、ジ−２−ベンゾチアゾリルジスルフィド等のチアゾール系加硫促進剤；テトラメチルチウラムジスルフィド（ＴＭＴＤ）、テトラベンジルチウラムジスルフィド（ＴＢｚＴＤ）、テトラキス（２−エチルヘキシル）チウラムジスルフィド（ＴＯＴ−Ｎ）等のチウラム系加硫促進剤；Ｎ−シクロヘキシル−２−ベンゾチアゾリルスルフェンアミド、Ｎ−ｔ−ブチル−２−ベンゾチアゾリルスルフェンアミド、Ｎ−オキシエチレン−２−ベンゾチアゾールスルフェンアミド、Ｎ−オキシエチレン−２−ベンゾチアゾールスルフェンアミド、Ｎ，Ｎ′−ジイソプロピル−２−ベンゾチアゾールスルフェンアミド等のスルフェンアミド系加硫促進剤；ジフェニルグアニジン、ジオルトトリルグアニジン、オルトトリルビグアニジン等のグアニジン系加硫促進剤を挙げることができる。市販品としては、住友化学（株）、大内新興化学工業（株）等の製品を使用できる。これらは、単独で用いてもよく、２種以上を併用してもよい。なかでも、スルフェンアミド系加硫促進剤、グアニジン系加硫促進剤が好ましい。
【００９４】
加硫促進剤を含有する場合、加硫促進剤の含有量は、ゴム成分１００質量部に対して、好ましくは１質量部以上、より好ましくは３質量部以上であり、また、好ましくは１０質量部以下、より好ましくは８質量部以下である。上記範囲内であると、効果がより良好に得られる傾向がある。
【００９５】
上記ゴム組成物には、前記成分の他、タイヤ工業において一般的に用いられている添加剤、例えば、有機過酸化物等を更に配合してもよい。添加剤の含有量は、ゴム成分１００質量部に対して、０．１〜２００質量部が好ましい。
【００９６】
上記ゴム組成物は、例えば、前記各成分をオープンロール、バンバリーミキサー等のゴム混練装置を用いて混練し、その後加硫する方法等により製造できる。
【００９７】
混練条件としては、加硫剤及び加硫促進剤以外の添加剤を混練するベース練り工程では、混練温度は、通常１００〜１８０℃、好ましくは１２０〜１７０℃である。加硫剤、加硫促進剤を混練する仕上げ練り工程では、混練温度は、通常１２０℃以下、好ましくは８５〜１１０℃である。また、加硫剤、加硫促進剤を混練した組成物は、通常、プレス加硫等の加硫処理が施される。加硫温度としては、通常１４０〜２００℃、好ましくは１５０〜１９５℃である。加硫時間は、通常５〜１５分である。
【００９８】
上記ゴム組成物は、トレッド、サイドウォール、クリンチ、ウイング等のタイヤ外層部材に好適に使用可能であり、トレッド（キャップトレッド）に特に好適である。
【００９９】
第一の本発明に係る空気入りタイヤは、上記ゴム組成物を用いて通常の方法で製造される。
すなわち、上記ゴム組成物を、未加硫の段階でトレッド等の形状にあわせて押出し加工し、他のタイヤ部材とともに、タイヤ成型機上にて通常の方法で成形することにより、未加硫タイヤを形成する。この未加硫タイヤを加硫機中で加熱加圧することによりタイヤを得る。
【０１００】
上記空気入りタイヤは、乗用車用タイヤ、トラック・バス用タイヤ、二輪車用タイヤ、高性能タイヤ等に使用可能であり、特に、乗用車用タイヤ、高性能タイヤ（競技用タイヤ）に好適である。
【０１０１】
＜第二の本発明＞
以下、第二の本発明に係るゴム組成物、加硫ブラダー及び空気入りタイヤについて説明する。
【０１０２】
上記ゴム組成物は、ブチル系ゴムを含む。ゴム成分１００質量％中のブチル系ゴムの含有量は、７０質量％以上であればよいが、好ましくは９０質量％以上、より好ましくは９５質量％以上であり、１００質量％であってもよい。
【０１０３】
ブチル系ゴムとしては、臭素化ブチルゴム（ＢＲ−ＩＩＲ）、塩素化ブチルゴム（Ｃｌ−ＩＩＲ）などのハロゲン化ブチルゴム（Ｘ−ＩＩＲ）、ブチルゴム（ＩＩＲ）、イソブチレンとｐ−アルキルスチレンとの共重合体、該共重合体のハロゲン化物等が挙げられる。市販品としては、エクソンモービル社、ＪＳＲ（株）、日本ブチル（株）等の製品を使用できる。これらは、単独で用いてもよく、２種以上を併用してもよい。なかでも、インナーライナー用においては、ハロゲン化ブチルゴムが好ましく、臭素化ブチルゴムがより好ましい。加硫ブラダー用ゴム組成物においては、ブチルゴムとジエン系ゴムであるクロロプレンゴムとの併用、又は、イソブチレンとｐ−アルキルスチレンとの共重合体が好ましい。
【０１０４】
上記ゴム組成物は、見かけ比重が０．３ｇ／ｍｌ未満、質量基準の粒度分布曲線における積算値５０％の粒子径（ｄ５０）が３μｍ未満の酸化マグネシウムを含有する。
上記酸化マグネシウムの市販品としては、共和化学工業（株）、富士フイルム和光純薬（株）、キシダ化学（株）等の製品を使用できる。これらは、１種を単独で用いてもよいし、２種以上を併用してもよい。
【０１０５】
上記酸化マグネシウムの見かけ比重は、０．３ｇ／ｍｌ未満であればよいが、好ましくは０．２５ｇ／ｍｌ未満であり、また、好ましくは０．０５ｇ／ｍｌ以上、より好ましくは０．１５ｇ／ｍｌ以上である。上記範囲内であると、効果がより良好に得られる傾向がある。
なお、上記酸化マグネシウムの見かけ比重は、５０ｍｌメスシリンダーに見かけ容積で３０ｍｌ量り取り、その質量から算出して求めた値である。
【０１０６】
上記酸化マグネシウムのｄ５０は、３μｍ未満であればよいが、好ましくは１．５μｍ未満、より好ましくは０．７５μｍ未満であり、また、好ましくは０．０５μｍ以上、より好ましくは０．４５μｍ以上である。上記範囲内であると、効果がより良好に得られる傾向がある。
なお、上記酸化マグネシウムのｄ５０は、レーザー回折散乱法によって得られた質量基準の粒度分布曲線における積算値５０％の粒子径である。
【０１０７】
上記酸化マグネシウムの窒素吸着比表面積（Ｎ２ＳＡ）は、好ましくは１００ｍ２／ｇ以上、より好ましくは１１５ｍ２／ｇ以上であり、また、好ましくは２５０ｍ２／ｇ以下、より好ましくは２２５ｍ２／ｇ以下、更に好ましくは２００ｍ２／ｇ以下である。上記範囲内であると、効果がより良好に得られる傾向がある。
なお、上記酸化マグネシウムのＮ２ＳＡは、ＪＩＳ  Ｚ８８３０：２０１３に準拠してＢＥＴ法で測定される値である。
【０１０８】
上記酸化マグネシウムの含有量は、ゴム成分１００質量部に対して、好ましくは０．０１質量部以上、より好ましくは０．２質量部以上、更に好ましくは０．３質量部以上であり、また、好ましくは４質量部以下、より好ましくは２質量部以下、更に好ましくは１質量部以下である。上記範囲内であると、効果がより良好に得られる傾向がある。
【０１０９】
上記ゴム組成物は、芳香族炭化水素と脂肪族炭化水素との共重合体を含有することが好ましい。これにより、良好な空気遮断性（空気圧保持性）が得られる。
上記共重合体は、スチレン等の芳香族炭化水素と、エチレン、プロピレン等の脂肪族炭化水素とを構成モノマーとして含むポリマー（樹脂）であり、市販品としては、ストラクトール社、ｐｅｒｆｏｒｍａｎｃｅ  ａｄｄｉｔｉｖｅ社等の製品を使用できる。これらは、１種を単独で用いてもよいし、２種以上を併用してもよい。なかでも、エチレン、プロピレン及びスチレンを構成モノマーとして含む樹脂（エチレンプロピレンスチレン共重合体）が好ましい。
【０１１０】
上記共重合体の軟化点は、好ましくは２０℃以上、より好ましくは４０℃以上、更に好ましくは６０℃以上であり、好ましくは１４０℃以下、より好ましくは１００℃以下である。上記範囲内であると、効果がより良好に得られる傾向がある。
【０１１１】
上記共重合体がエチレンプロピレンスチレン共重合体である場合、エチレンプロピレンスチレン共重合体１００質量％中のエチレンプロピレンの含有量（ＥＰ含有量）は、好ましくは７０質量％以上、より好ましくは８０質量％以上であり、好ましくは９８質量％以下、より好ましくは９５質量％以下である。上記範囲内であると、効果がより良好に得られる傾向がある。
【０１１２】
上記共重合体を含有する場合、エチレンプロピレンスチレン共重合体の含有量は、ゴム成分１００質量部に対して、好ましくは１質量部以上、より好ましくは５質量部以上であり、また、好ましくは２０質量部以下、より好ましくは１０質量部以下である。上記範囲内であると、本発明の効果がより好適に得られる。
【０１１３】
上記ゴム組成物は、カーボンブラックを含有してもよい。
カーボンブラックとしては、第一の本発明と同様のものを使用可能である。
【０１１４】
カーボンブラックの窒素吸着比表面積（Ｎ２ＳＡ）は、好ましくは１５ｍ２／ｇ以上、より好ましくは３０ｍ２／ｇ以上であり、また、好ましくは１００ｍ２／ｇ以下、より好ましくは５０ｍ２／ｇ以下である。上記範囲内であると、効果がより良好に得られる傾向がある。
【０１１５】
カーボンブラックを含有する場合、カーボンブラックの含有量は、ゴム成分１００質量部に対して、好ましくは３０質量部以上、より好ましくは５０質量部以上であり、また、好ましくは１００質量部以下、より好ましくは８０質量部以下である。上記範囲内であると、本発明の効果がより好適に得られる。
【０１１６】
上記ゴム組成物は、オイルを含んでもよい。
オイルとしては、第一の本発明と同様のものを使用可能である。
【０１１７】
オイルを含有する場合、オイルの含有量は、ゴム成分１００質量部に対して、好ましくは１質量部以上、より好ましくは５質量部以上であり、また、好ましくは３０質量部以下、より好ましくは１５質量部以下である。
【０１１８】
上記ゴム組成物は、老化防止剤を含んでもよい。
老化防止剤としては、第一の本発明と同様のものを使用可能であるが、キノリン系老化防止剤が好ましい。
【０１１９】
老化防止剤を含有する場合、老化防止剤の含有量は、ゴム成分１００質量部に対して、好ましくは０．５質量部以上、より好ましくは１質量部以上であり、また、好ましくは１０質量部以下、より好ましくは５質量部以下である。上記範囲内であると、効果がより良好に得られる傾向がある。
【０１２０】
上記ゴム組成物は、脂肪酸、特にステアリン酸を含有してもよい。
ステアリン酸としては、第一の本発明と同様のものを使用可能である。
【０１２１】
ステアリン酸を含有する場合、ステアリン酸の含有量は、ゴム成分１００質量部に対して、好ましくは０．５質量部以上、より好ましくは１質量部以上であり、また、好ましくは１０質量部以下、より好ましくは５質量部以下である。上記範囲内であると、効果がより良好に得られる傾向がある。
【０１２２】
上記ゴム組成物は、酸化亜鉛を含有してもよい。
酸化亜鉛としては、第一の本発明と同様のものを使用可能である。
【０１２３】
酸化亜鉛を含有する場合、酸化亜鉛の含有量は、ゴム成分１００質量部に対して、好ましくは０．５質量部以上、より好ましくは１質量部以上であり、また、好ましくは１０質量部以下、より好ましくは５質量部以下である。上記範囲内であると、効果がより良好に得られる傾向がある。
【０１２４】
上記ゴム組成物は硫黄を含有してもよい。
硫黄としては、第一の本発明と同様のものを使用可能である。
【０１２５】
硫黄を含有する場合、硫黄の含有量は、ゴム成分１００質量部に対して、好ましくは０．１質量部以上、より好ましくは０．５質量部以上であり、また、好ましくは５質量部以下、より好ましくは３質量部以下である。上記範囲内であると、効果がより良好に得られる傾向がある。
【０１２６】
上記ゴム組成物は、加硫促進剤を含有してもよい。
加硫促進剤としては、第一の本発明と同様のものを使用可能であるが、チアゾール系加硫促進剤が好ましい。
【０１２７】
加硫促進剤を含有する場合、加硫促進剤の含有量は、ゴム成分１００質量部に対して、好ましくは０．５質量部以上、より好ましくは１質量部以上であり、また、好ましくは１０質量部以下、より好ましくは５質量部以下である。上記範囲内であると、効果がより良好に得られる傾向がある。
【０１２８】
上記ゴム組成物には、前記成分の他、タイヤ工業において一般的に用いられている添加剤、例えば、有機過酸化物、シリカ、カーボンブラック、グラファイト、炭酸カルシウム、水酸化アルミニウム、アルミナ、ジルコニウム、酸化ジルコニウム、硫酸マグネシウム等を更に配合してもよい。添加剤の含有量は、ゴム成分１００質量部に対して、０．１〜２００質量部が好ましい。フィラーの含有量は、ゴム成分１００質量部に対して３０〜１００質量部が好ましい。
【０１２９】
上記ゴム組成物は、例えば、前記各成分をオープンロール、バンバリーミキサー等のゴム混練装置を用いて混練し、その後加硫する方法等により製造できる。
【０１３０】
混練条件としては、加硫剤及び加硫促進剤以外の添加剤を混練するベース練り工程では、混練温度は、通常１００〜１８０℃、好ましくは１２０〜１７０℃である。加硫剤、加硫促進剤を混練する仕上げ練り工程では、混練温度は、通常１２０℃以下、好ましくは８５〜１１０℃である。また、加硫剤、加硫促進剤を混練した組成物は、通常、プレス加硫等の加硫処理が施される。加硫温度としては、通常１４０〜２００℃、好ましくは１５０〜１９５℃である。加硫時間は、通常５〜１５分である。
【０１３１】
上記ゴム組成物は、加硫ブラダー又はインナーライナーに好適に使用できる。
【０１３２】
第二の本発明に係る加硫ブラダーは、上記ゴム組成物を用いて通常の方法で製造される。すなわち、上記ゴム組成物を、未加硫の段階で棒状に成形した後、加硫機中で、両端をジョイントして輪状にし、加熱加圧することにより加硫ブラダーを得る。
【０１３３】
第二の本発明に係る空気入りタイヤは、上記ゴム組成物を用いて通常の方法で製造される。
すなわち、上記ゴム組成物を、未加硫の段階でインナーライナー用のシート状に加工し、他のタイヤ部材とともに、タイヤ成型機上にて通常の方法で成形することにより、未加硫タイヤを形成する。この未加硫タイヤを加硫機中で加熱加圧することによりタイヤを得る。
【０１３４】
上記空気入りタイヤは、乗用車用タイヤ、トラック・バス用タイヤ、二輪車用タイヤ、高性能タイヤ等に使用可能であり、特に、乗用車用タイヤに好適である。
【実施例】
【０１３５】
実施例に基づいて、本発明を具体的に説明するが、本発明はこれらのみに限定されるものではない。
【０１３６】
以下、第一の本発明に係る実施例及び比較例で使用した各種薬品について、まとめて説明する。
＜ＳＢＲ１＞
日本ゼオン（株）製のＮ９５４８（Ｅ−ＳＢＲ、油展（ゴム固形分１００質量部に対してオイル分３７．５質量部含有）、スチレン量：３５質量％、ビニル量：１８質量％、Ｔｇ：−４０℃、Ｍｗ：１０９万）
＜ＳＢＲ２＞
日本ゼオン（株）製のＮＳ６１２（Ｓ−ＳＢＲ、非油展、スチレン量：１５質量％、ビニル量：３０質量％、Ｔｇ：−６５℃、Ｍｗ：７８万）
＜ＢＲ＞
ランクセス（株）製のＣＢ２５（Ｎｄ系触媒を用いて合成したＢＲ（Ｎｄ系ＢＲ）、シス含量：９７質量％、ビニル量：０．７質量％、Ｔｇ：−１１０℃）
＜カーボンブラックＮ２２０＞
キャボットジャパン（株）製のショウブラックＮ２２０（Ｎ２ＳＡ：１１４ｍ２／ｇ）
＜シリカ１＞
エボニックデグッサ社製のウルトラジルＶＮ３（Ｎ２ＳＡ：１７５ｍ２／ｇ）
＜シリカ２＞
ローディア社製のＺ１１５Ｇｒ（Ｎ２ＳＡ：１１５ｍ２／ｇ）
＜水酸化アルミニウム＞
Ｎａｂａｌｔｅｃ社製のＡｐｙｒａｌ２００ＳＭ（Ｎ２ＳＡ：１５ｍ２／ｇ）
＜シランカップリング剤＞
エボニックデグッサ社製のＳｉ７５（ビス（３−トリエトキシシリルプロピル）ジスルフィド）
＜α−メチルスチレン系樹脂＞
アリゾナケミカル社製のＳｙｌｖａｔｒａｘｘ４４０１（α−メチルスチレン及びスチレンの共重合体、軟化点：８５℃）
＜芳香族変性テルペン樹脂＞
ヤスハラケミカル（株）製のＹＳレジンＴＯ１２５（スチレン及びテルペン化合物の共重合体、軟化点：１２５℃）
＜オイル１＞
出光興産（株）製のダイアナプロセスＡＨ−２４（アロマ系プロセスオイル）
＜ＭｇＯ離型剤１＞
協和化学工業（株）製のキョーワマグ１５０（酸化マグネシウム、見かけ比重０．３６ｇ／ｍｌ、ｄ５０：４．４６μｍ、Ｎ２ＳＡ：１４５ｍ２／ｇ）
＜ＭｇＯ離型剤２＞
協和化学工業（株）製のキョーワマグ１５０ＭＦ（酸化マグネシウム、見かけ比重０．２３ｇ／ｍｌ、ｄ５０：０．７２μｍ、Ｎ２ＳＡ：１１９ｍ２／ｇ）
＜ＭｇＯ離型剤３＞
協和化学工業（株）製の試作品（酸化マグネシウム、見かけ比重０．３３ｇ／ｍｌ、ｄ５０：１０μｍ）
＜ＭｇＯ離型剤４＞
協和化学工業（株）製の試作品（酸化マグネシウム、見かけ比重２．４ｇ／ｍｌ、ｄ５０：４μｍ）
＜比較離型剤１＞
日油（株）製の試作品（ステアリン酸カルシウム）
＜比較離型剤２＞
日油（株）製の試作品（ステアリン酸亜鉛）
＜比較離型剤３＞
ストラクトール社製のＥＦ４４（脂肪酸亜鉛）
＜比較離型剤４＞
ストラクトール社製のＷＢ１６（脂肪酸カルシウム、脂肪酸アミド及び脂肪酸アミドエステルの混合物）
＜ステアリン酸＞
日油（株）製のステアリン酸「椿」
＜老化防止剤６ＰＰＤ＞
住友化学（株）製のアンチゲン６Ｃ（Ｎ−（１，３−ジメチルブチル）−Ｎ’−フェニル−ｐ−フェニレンジアミン）
＜老化防止剤ＴＭＱ＞
大内新興化学工業（株）製のノクラック２２４（２，２，４−トリメチル−１，２−ジヒドロキノリン重合体）
＜パラフィンワックス＞
日本精蝋（株）製のＯｚｏａｃｅ０３５５
＜酸化亜鉛＞
三井金属鉱業（株）製の酸化亜鉛２種
＜硫黄＞
細井化学（株）製のＨＫ−２００−５（５％オイル含有粉末硫黄）
＜加硫促進剤ＴＢＢＳ＞
大内新興化学工業（株）製のノクセラーＣＺ（Ｎ−シクロヘキシル−２−ベンゾチアゾリルスルフェンアミド）
＜加硫促進剤ＤＰＧ＞
大内新興化学工業（株）製のノクセラーＤ（ジフェニルグアニジン）
【０１３７】
＜実施例及び比較例＞
表１に示す配合処方に従い、（株）神戸製鋼所製の１．７Ｌバンバリーミキサーを用いて、硫黄、加硫促進剤及び離型剤以外の薬品を１５０℃の条件下で５分間混練りし、混練り物を得た。次に、得られた混練り物に硫黄、加硫促進剤及び離型剤を添加し、オープンロールを用いて、８０℃の条件下で５分間練り込み、未加硫ゴム組成物を得た。
得られた未加硫ゴム組成物をロールで２ｍｍ厚みのシートに圧延し、１７０℃の条件下で１０分間プレス加硫して加硫ゴム組成物を得た。
また、得られた未加硫ゴム組成物をキャップトレッドの形状に成形し、他のタイヤ部材とともに貼り合わせて未加硫タイヤを作製し、１７０℃の条件下で１０分間加硫して試験用タイヤ（サイズ：２０５／６５Ｒ１５）を得た。
【０１３８】
得られた加硫ゴム組成物及び試験用タイヤを下記により評価した。結果を表１に示す。
【０１３９】
＜軽不良率＞
加硫ゴム組成物を目視により外観検査し、ゴム欠け、ブリスター（発泡）、ベアー（ケロイド）、ゲージの不均一、極端な凹みが発生したものを軽不良、これらが発生していないものを良品とし、軽不良の発生率（軽不良率）を算出した。結果は、下記評価基準にしたがって指数表示した。指数が大きいほど、金型との過密着による軽不良率の発生が抑制されており、離型性に優れることを示す。指数が１０５以上の場合に良好であると判断した。
［評価基準（指数）］
１２０：軽不良率０．５％
１００：軽不良率１．０％
８０：軽不良率２．０％
【０１４０】
＜耐摩耗性＞
試験用タイヤを排気量２０００ｃｃの国産ＦＲ車に装着し、ドライアスファルト路面のテストコースにて実車走行を行った。１０００ｋｍ毎にコントロールタイヤ及び試験用タイヤの車両装着位置を交換し、摩耗への車両走行要因を平均化した。３００００ｋｍ走行後の試験用タイヤにおけるタイヤトレッドゴムの残溝量を計測し（新品時８．０ｍｍ）、比較例１−１を１００として指数表示した。指数が大きいほど、摩耗ゴム量が少なく、耐摩耗性に優れることを示す。指数が１００以上の場合に良好であると判断した。
【０１４１】
＜ウェットグリップ性能＞
試験用タイヤを排気量２０００ｃｃの国産ＦＲ車に装着し、ウェットアスファルト路面のテストコースにて１０周の実車走行を行った。その際における操舵時のコントロールの安定性をテストドライバーが官能評価し、比較例１−１を１００として指数表示した。指数が大きいほど、ウェットグリップ性能に優れることを示す。
【０１４２】
【表１】
2020015815.tif 000003
【０１４３】
表１より、所定量のジエン系ゴムと、見かけ比重が０．４ｇ／ｍｌ未満、ｄ５０が１０μｍ未満の酸化マグネシウム（ＭｇＯ離型剤１、２）とを含有する実施例は、従来の離型剤（比較離型剤１〜４）を用いた比較例１−１、１−４、１−５、１−６と比較して離型性が向上し、耐摩耗性及びウェットグリップ性能も良好であった。
【０１４４】
ｄ５０が１０μｍの酸化マグネシウム（ＭｇＯ離型剤３）を用いた比較例１−２や、見かけ比重が２．４ｇ／ｍｌの酸化マグネシウム（ＭｇＯ離型剤４）を用いた比較例１−３は、離型性指数が目標値未満であった。
【０１４５】
以下、第二の本発明に係る実施例及び比較例で使用した各種薬品について、まとめて説明する。
＜臭素化ブチルゴム＞
エクソンモービル社製のブロモブチル２２５５ 
＜カーボンブラックＮ６６０＞
キャボットジャパン（株）製のショウブラックＮ６６０（Ｎ２ＳＡ：３５ｍ２／ｇ）
＜老化防止剤ＴＭＱ＞
大内新興化学工業（株）製のノクラック２２４（２，２，４−トリメチル−１，２−ジヒドロキノリン重合体）
＜ステアリン酸＞
日油（株）製のステアリン酸「椿」
＜オイル２＞
出光興産（株）製のダイアナプロセスＰＡ３２（パラフィン系プロセスオイル）
＜エチレンプロピレンスチレン共重合体＞
ストラクトール社製のストラクトール４０ＭＳ（軟化点７８℃、ＥＰ含有量：８２質量％）
＜硫黄＞
細井化学（株）製のＨＫ−２００−５（５％オイル含有粉末硫黄）
＜加硫促進剤ＭＢＴＳ＞
大内新興化学工業（株）製のノクセラーＤＭ（ジ−２−ベンゾチアゾリルジスルフィド）
＜酸化亜鉛＞
三井金属鉱業（株）製の酸化亜鉛２種
＜比較離型剤４＞
ストラクトール社製のＷＢ１６（脂肪酸金属塩（脂肪酸カルシウム、構成脂肪酸：炭素数１４〜２０の飽和脂肪酸）と脂肪酸アミドとの混合物）
＜ＭｇＯ離型剤１＞
協和化学工業（株）製のキョーワマグ１５０（酸化マグネシウム、見かけ比重０．３６ｇ／ｍｌ、ｄ５０：４．４６μｍ、Ｎ２ＳＡ：１４５ｍ２／ｇ）
＜ＭｇＯ離型剤２＞
協和化学工業（株）製のキョーワマグ１５０ＭＦ（酸化マグネシウム、見かけ比重０．２３ｇ／ｍｌ、ｄ５０：０．７２μｍ、Ｎ２ＳＡ：１１９ｍ２／ｇ）
【０１４６】
＜実施例及び比較例＞
表２に示す配合処方に従い、（株）神戸製鋼所製の１．７Ｌバンバリーミキサーを用いて、硫黄、加硫促進剤、酸化亜鉛及び離型剤以外の薬品を１５０℃の条件下で５分間混練りし、混練り物を得た。次に、得られた混練り物に硫黄、加硫促進剤、酸化亜鉛及び離型剤を添加し、オープンロールを用いて、８０℃の条件下で５分間練り込み、未加硫ゴム組成物を得た。
得られた未加硫ゴム組成物をロールで２ｍｍ厚みのシートに圧延し、１７０℃の条件下で１０分間プレス加硫して加硫ゴム組成物を得た。
【０１４７】
得られた加硫ゴム組成物を下記により評価した。結果を表２に示す。
【０１４８】
＜軽不良率＞
加硫ゴム組成物を目視により外観検査し、ゴム欠け、ブリスター（発泡）、ベアー（ケロイド）、ゲージの不均一、極端な凹みが発生したものを軽不良、これらが発生していないものを良品とし、軽不良の発生率（軽不良率）を算出した。結果は、下記評価基準にしたがって指数表示した。指数が大きいほど、金型との過密着による軽不良率の発生が抑制されており、離型性に優れることを示す。指数が１１０以上の場合に良好であると判断した。
［評価基準（指数）］
１２０：軽不良率０．５％
１００：軽不良率１．０％
８０：軽不良率２．０％
【０１４９】
＜空気遮断性＞
ＡＳＴＭ  Ｄ−１４３４−７５Ｍ法に従い、加硫ゴム組成物の空気透過量を測定し、下記計算式により、比較例２−１を１００として指数表示した。指数が大きいほど、空気透過量が小さく、空気遮断性（空気圧保持性）に優れることを示す。指数が１０３以上の場合に良好であると判断した。
（空気遮断性指数）＝（比較例２−１の空気透過量）／（各配合の空気透過量）×１００
【０１５０】
【表２】
2020015815.tif 000004
【０１５１】
表２より、所定量のブチル系ゴムと、見かけ比重が０．３ｇ／ｍｌ未満、ｄ５０が３μｍ未満の酸化マグネシウム（ＭｇＯ離型剤２）とを含有する実施例は、従来の離型剤（比較離型剤４）を用いた比較例２−１や、見かけ比重が０．３６ｇ／ｍｌ、ｄ５０が４．４６μｍの酸化マグネシウム（ＭｇＯ離型剤１）を用いた比較例２−２、２−３と比較して離型性が向上し、空気遮断性も良好であった。